СВЕТОКОРРЕКТИРУЮЩАЯ ПОЛИМЕРНАЯ ПЛЕНКА И КОМПОЗИЦИЯ ДЛЯ ЕЕ ПОЛУЧЕНИЯ

1. Светокорректирующая полимерная пленка, содержащая фотолюминофор на основе соединения редкоземельного элемента, трансформирующего УФ-излучение в излучение видимой области спектра и/или в излучение инфракрасного диапазона, светостабилизатор и термопластичный полимер, отличающаяся тем, что в качестве фотолюминофора она содержит фосфат-ванадат-борат иттрия, активированный европием, и/или фосфат-ванадат иттрия, активированный европием, а в качестве светостабилизатора содержит Тинувин 622.
2. Светокорректирующая полимерная пленка по п.1, отличающаяся тем, что содержит фосфат-ванадат-борат иттрия, активированный европием и/или фосфат-ванадат иттрия, активированный европием в количестве 0,1÷0,2% от массы полимерной пленки.
3. Светокорректирующая полимерная пленка по п.1, отличающаяся тем, что содержит Тинувин 622 в количестве 0,1÷0,2% от массы полимерной пленки.
4. Светокорректирующая полимерная пленка по пп.1, или 2, или 3, отличающаяся тем, что соотношение Тинувина и фосфат-ванадат-борат иттрия, активированного европием, и/или фосфат-ванадат иттрия, активированного европием, составляет от 1:1 до 3:5.
5. Светокорректирующая полимерная пленка по п.1, отличающаяся тем, что в качестве термопластичного полимера она содержит полиэтилен высокого давления (ПЭВД).
6. Композиция для получения светокорректирующей полимерной пленки, содержащая фотолюминофор на основе соединения редкоземельного элемента, трансформирующего УФ-излучение в излучение видимой области спектра и/или в излучение инфракрасного диапазона, светостабилизатор и термопластичный полимер, отличающаяся тем, что в качестве фотолюминофора она содержит соединение фосфат-ванадат-борат иттрия, активированного европием, и/или фосфат-ванадат иттрия, активированного европием, трансформирующее УФ-излучение в излучение видимой области спектра и/или в излучение инфракрасного диапазона, в качестве светостабилизатора содержит Тинувин 622 и в качестве термопластичного полимера содержит полиэтилен высокого давления (ПЭВД), при следующем соотношении компонентов, мас.%:
Фосфат-ванадат-борат иттрия, активированный европием,
и/или фосфат-ванадат иттрия, активированный европием
1,0÷5,0
Тинувин 622
1,0÷3,0
ПЭВД
Остальное
7. Композиция по п.6, отличающаяся тем, что содержит частицы фотолюминофора, имеющие размеры от 5 до 25 мкм.
8. Композиция по п.6, отличающаяся тем, что композиция выполнена в виде гранул, представляющих собой концентрат фотолюминофора и светостабилизатора в полимерной матрице.